(57)【要約】  本発明の一つの局面は、銅箔の少なくとも一方の面に銅の微細粗化粒子処理層を有する表面処理銅箔であって、前記微細粗化粒子処理層が粒子径４０〜２００ｎｍの微細銅粒子で構成されており、前記微細粗化粒子処理層上にニッケルを含む耐熱処理層を有し、前記耐熱処理層上に少なくともクロムを含む防錆処理層を有し、前記防錆処理層上にシランカップリング剤処理層を有し、かつ、前記耐熱処理層中のニッケル付着量が、３０〜６０ｍｇ／ｍ２であることを特徴とする、表面処理銅箔に関する。
2020162068.tif 000002
【特許請求の範囲】
【請求項１】
銅箔の少なくとも一方の面に銅の微細粗化粒子処理層を有する表面処理銅箔であって、
前記微細粗化粒子処理層が粒子径４０〜２００ｎｍの微細銅粒子で構成されており、
前記微細粗化粒子処理層上にニッケルを含む耐熱処理層を有し、
前記耐熱処理層上に少なくともクロムを含む防錆処理層を有し、
前記防錆処理層上にシランカップリング剤処理層を有し、かつ、
前記耐熱処理層中のニッケル付着量が３０〜６０ｍｇ／ｍ２である、
表面処理銅箔。
【請求項２】
前記耐熱処理層がニッケルまたはニッケルとリンとで構成されている、請求項１に記載の表面処理銅箔。
【請求項３】
樹脂組成物の硬化物からなる絶縁層と、前記絶縁層の片面又は両面に請求項１または２に記載の表面処理銅箔とを備える銅張積層板。
【請求項４】
樹脂組成物又は前記樹脂組成物の半硬化物を含む樹脂層と、前記樹脂層の片面に請求項１または２に記載の表面処理銅箔とを備える樹脂付銅箔。
【請求項５】
請求項３に記載の銅張積層板または請求項４に記載の樹脂付銅箔を備え、その表面に回路としての導体パターンとを有する、回路基板。
【発明の詳細な説明】
【技術分野】
【０００１】
本発明は、表面処理銅箔、並びに、それを用いた銅張積層板、樹脂付銅箔および回路基板に関する。
【背景技術】
【０００２】
高周波対応の高速信号伝送基板には、導体として各種の金属箔、特に銅箔が使用されているが、将来的には、現在よりもさらに高い周波数の信号を使用する５ＧやＷｉＧｉｇ（Ｗｉｒｅｌｅｓｓ  Ｇｉｇａｂｉｔ）等に対応する必要がある。そのため、基板の伝送損失をより低減することが求められている。【０００３】
このような問題において、伝送損失を低減するためには、基板を構成する樹脂基材と銅箔を改良する必要がある。つまり、樹脂基材の誘電体に起因する誘電損失を小さくし、さらに銅箔の導体損失を小さくすることが必要となっている。【０００４】
このうち銅箔側の改良については、従来、表面粗さを小さくする等によって導体損失を小さくし、伝送損失の低減を図ってきた。しかし、伝送損失を小さくしようとすると、基板用に用いられる銅箔の基本特性として必須である樹脂との密着性や耐熱性が下がり、逆に密着性や耐熱性を向上させようとすると伝送損失が大きくなるという問題があり、伝送特性と基本特性を両立させるのは難しいとされていた。これは、伝送特性を小さくするために表面粗さを小さくすると樹脂に対するアンカー効果が弱まり、その結果、引き剥がし強さが低くなるためと考えられる。【０００５】
その他にも、高周波信号伝送回路形成用表面処理銅箔としては、伝送特性に影響を及ぼす粗化処理層について、従来の金属銅ではなく不導体の銅複合化合物で構成することで電気が流れないようにして粗化処理による導体損失を低減することが報告されている（特許文献１）。【０００６】
また、プリント配線板用表面処理銅箔において、伝送特性に影響を及ぼすシランカップリング剤層の粗化粒子の平均高さを調節したり、ニッケルを含む金属処理層のニッケル元素量を調節したりすることも知られている（特許文献２）。【０００７】
しかしながら、上記特許文献１記載の技術では、バリア処理やクロメート処理等を行わないため、特に耐熱性に劣るという問題がある。【０００８】
一方、上記特許文献２記載の技術では、バリア処理層として機能する金属処理層の処理量が少ないため、高い温度域（例えば、１５０℃以上）では耐熱性の確保が困難になるという問題がある。【０００９】
本発明は、かかる事情に鑑みてなされたものであって、高速信号伝送基板の伝送損失を低減させることができ、かつ、樹脂基材との密着性と、特に耐熱性を実用上問題ないレベルで確保できる表面処理銅箔、並びにそれを用いた銅張積層板、樹脂付銅箔および回路基板を提供することを目的とする。
【先行技術文献】
【特許文献】
【００１０】
【特許文献１】特許第６１１０５８１号公報
【特許文献２】特許第６１８２５８４号公報
【発明の概要】
【００１１】
本発明の一態様に係る表面処理銅箔は、銅箔の少なくとも一方の面に銅の微細粗化粒子処理層を有する表面処理銅箔であって、前記微細粗化粒子処理層が粒子径４０〜２００ｎｍの微細銅粒子で構成されており、前記微細粗化粒子処理層上にニッケルを含む耐熱処理層を有し、前記耐熱処理層上に少なくともクロムを含む防錆処理層を有し、前記防錆処理層上にシランカップリング剤処理層を有し、かつ、前記耐熱処理層中のニッケル付着量が、３０〜６０ｍｇ／ｍ２であることを特徴とする。
【図面の簡単な説明】
【００１２】
【図１】図１は、本発明の一実施形態に係る表面処理銅箔の構成を示す概略断面図である。
【発明を実施するための形態】
【００１３】
＜表面処理銅箔＞
本実施形態に係る表面処理銅箔は、図１に示すように、銅箔１の少なくとも一方の面に銅の微細粗化粒子処理層２を有する表面処理銅箔であって、前記微細粗化粒子処理層２が粒子径４０〜２００ｎｍの微細銅粒子で構成されており、前記微細粗化粒子処理層２上にニッケルを含む耐熱処理層３を有し、前記耐熱処理層３上に少なくともクロムを含む防錆処理層４を有し、前記防錆処理層上にシランカップリング剤処理層５を有し、かつ、前記耐熱処理層中のニッケル付着量が、３０〜６０ｍｇ／ｍ２であることを特徴とする。
【００１４】
このような構成により、未処理銅箔の表面に微細粗化粒子で構成される微細粗化粒子処理層を設けることで樹脂基材との密着性を高め、さらに前記微細粗化粒子のサイズと、特に耐熱処理層中のニッケル付着量を調節することによって、伝送特性と基本特性（樹脂基材との密着性および耐熱性）を両立できる。
【００１５】
すなわち、本発明によれば、高速信号伝送基板の伝送損失を低減させることができ、かつ、樹脂基材との密着性と、特に耐熱性を実用上問題ないレベルで確保できる表面処理銅箔、並びにそれを用いた銅張積層板、樹脂付銅箔および回路基板を提供することができる。
【００１６】
以下、まず本実施形態の表面処理銅箔の各構成について、具体的に説明する。
【００１７】
（銅箔）
従来、リジット基板等に使用される銅箔は電解銅箔、フレキシブル基板等に使用される銅箔は圧延銅箔というのが一般的であったが、近年、特にフレキシブル基板市場の隆盛に伴い、圧延銅箔並みの特性を有する電解銅箔が開発されており、現在は、基板の種類によらず圧延銅箔や電解銅箔が使用されている。このため、本実施形態で使用する未処理銅箔は、圧延銅箔または電解銅箔に限定することは無く、何れの銅箔を使用しても良い。
【００１８】
（微細粗化粒子処理層）
微細粗化粒子処理層は、上記未処理銅箔の上に形成される一層目の表面処理層であって、表面積を増やし、樹脂基材との引き剥がし強さを向上させるために設ける層であり、粒子径４０〜２００ｎｍの微細銅粒子で構成されている。
【００１９】
本実施形態において、上記粒子径とは以下の意味で使用する。つまり、電界放射型走査電子顕微鏡ＦＥ−ＳＥＭ（日本電子製ＪＳＭ−７８００Ｆ）を使用し、試料台を４０°傾斜させながら倍率８０，０００倍で観察し、観察された銅粒子の高さを粒子径の値とする。そして、本実施形態の微細粗化粒子処理層における微細銅粒子の粒子径は、上記方法で観察・測定した範囲の最大値が２００ｎｍ、最小値が４０ｎｍである。
【００２０】
なお、本実施形態における微細銅粒子処理層は、粒子径が２００ｎｍを超える銅粒子や４０ｎｍ未満の銅粒子が含まれることを除外するものではない。しかし、２００ｎｍを超える粒子が多いと伝送損失が大きくなるおそれがあり、また４０ｎｍ未満の粒子が多いと十分な密着性が確保できないおそれがあり、いずれの場合も好ましくない。
【００２１】
前記微細粗化粒子処理層は、電解めっき法により形成することができる。
【００２２】
本実施形態の微細銅粒子の粒子径は、めっき処理の浴組成の他、電解電流密度の影響を強く受ける。例えば、電解電流密度が高い場合には粗化粒子の粒子径は小さくなる傾向であり、逆に、電解電流密度が低い場合には粗化粒子の粒子径は大きくなる傾向である。このため、目的とする粒子径の粗化粒子を得るためには、電解電流密度を適切に設定しなければならない。
【００２３】
以下に、銅の微細粗化粒子処理層を形成させる浴組成及び電解条件の例を挙げるが特にこれに限定されるものではない。
【００２４】
（浴組成）
硫酸銅五水和物：１０〜７０ｇ／Ｌ（特に好ましくは３０〜５０ｇ／Ｌ）
ジエチレントリアミン五酢酸五ナトリウム（以下ＤＴＰＡ・５Ｎａ）：
５０〜１５０ｇ／Ｌ（特に好ましくは８０〜１２０ｇ／Ｌ）
ｐＨ：３．０〜６．０（特に好ましくは３．５〜５．５）
ｐＨの調製は硫酸及び水酸化ナトリウムを使用
【００２５】
（電解条件）
電流密度：０．５〜１０．０Ａ／ｄｍ２（特に好ましくは１．０〜６．０Ａ／ｄｍ２）
電気量：１０〜１３０Ａ・ｓｅｃ／ｄｍ２（特に好ましくは３０〜１１０Ａ・ｓｅｃ／ｄｍ２）
液温：２５〜５０℃（特に好ましくは３０〜４５℃）
陽極：銅板。
【００２６】
ＤＴＰＡ・５Ｎａ濃度は５０〜１５０ｇ／Ｌが適当であるが、この範囲外では、５０ｇ／Ｌ未満の場合、十分な微細化効果が得られにくくなり粗化粒子が粗大化する。１５０ｇ／Ｌを超えると電流効率の低下を招き粗化処理の析出量が極端に減少し、更に電圧も上昇し不経済である。
【００２７】
また、電気量は１０〜１３０Ａ・ｓｅｃ／ｄｍ２がよく、この範囲では粒子径４０〜２００ｎｍの銅粒子が得られ樹脂に対する密着性を確保できやすいという利点がある。逆に電気量が１０Ａ・ｓｅｃ／ｄｍ２未満の場合、粒子径４０ｎｍ未満の銅粒子が多くなり、密着性が低下するおそれがある。また、１３０Ａ・ｓｅｃ／ｄｍ２より多い場合は、粒子形状が樹枝状になりやすく、粒子径が粗大化しやすくなり、その結果、未処理銅箔との固着性が低くなり粉落ちが多くなる、ラミネート面の表面粗さが大きくなる等の不具合を生じる。
【００２８】
（耐熱処理層）
耐熱処理層は、薬液や熱などのストレスから微細粗化粒子処理層を含めた銅箔を保護するために設けられる耐熱・防錆のための層であり、バリア処理層と呼ばれることもある。本実施形態の耐熱処理層はニッケルまたはニッケルとリンとを含み、かつ、耐熱処理層中のニッケル付着量は３０〜６０ｍｇ／ｍ２である。
【００２９】
前記ニッケル付着量が３０〜６０ｍｇ／ｍ２であることにより、伝送特性と前記基本特性を両立できる。このニッケル付着量が３０ｍｇ／ｍ２未満となると耐熱性が低下し、例えば、樹脂と銅箔の界面において膨れが発生し、結果として密着性が低下するおそれがあり、６０ｍｇ/ｍ２を超えると、伝送損失が大きくなる可能性がある。より好ましいニッケル付着量の範囲は、４０〜５０ｍｇ／ｍ２である。
【００３０】
なお、本実施形態において、「付着量」とは、銅箔の微細粗化粒子処理層側にめっき（例えば電解めっき法）によって析出したニッケルの単位面積あたりの質量のことを指す。また、付着量は被処理銅箔を硝酸等で溶解、希釈し、ＩＣＰ発光分光分析装置を用いてニッケルの濃度を分析する方法によって測定可能である。
【００３１】
本実施形態の耐熱処理層は、ニッケルまたはニッケルとリンとで構成されていることが好ましい。
【００３２】
本実施形態の耐熱処理層は、上記の微細粗化粒子処理層を形成した後に形成する二層目の表面処理層であり、電解めっき法により形成することができる。前記ニッケル付着量は、この電解めっきを行う際の電流条件によって調製することが可能である。
【００３３】
以下に、ニッケルとリンとで構成される本実施形態の耐熱処理層を形成させる浴組成及び電解条件の例を挙げるが特にこれに限定されるものではない。
【００３４】
（浴組成）
硫酸ニッケル六水和物  １０〜１００ｇ／Ｌ（特に好ましくは２０〜６０ｇ／Ｌ）
酢酸ナトリウム三水和物  ２〜４０ｇ／Ｌ（特に好ましくは５〜３０ｇ／Ｌ）
次亜リン酸ナトリウム一水和物  ０．１〜１０ｇ／Ｌ（特に好ましくは１．０〜６．０ｇ／Ｌ）
ｐＨ  ３．０〜５．５（特に好ましくは３．５〜５．０）。
【００３５】
（電解条件）
電流密度：０．５〜３．５Ａ／ｄｍ２（特に好ましくは１．０〜２．０Ａ／ｄｍ２）
電気量：１．８〜２．７Ａ・ｓｅｃ／ｄｍ２（特に好ましくは２．０〜２．５Ａ・ｓｅｃ／ｄｍ２）
液温：２５〜５０℃（特に好ましくは３０〜４０℃）
陽極：白金族酸化物被覆チタン等の不溶性電極。
【００３６】
ニッケルイオンの供給源としては硫酸ニッケル六水和物、塩化ニッケル六水和物、酢酸ニッケル四水和物などが使用できる。リンイオンの供給源としては亜リン酸ナトリウム、次亜リン酸ナトリウム、亜リン酸ニッケルなどが使用できる。また導電性の付与として硫酸ナトリウムを添加してもよい。
【００３７】
（防錆処理層）
防錆処理層は、加熱時や保管時の酸化を防ぐために設けられる層である。本実施形態の防錆処理層は、少なくともクロムを含み、クロメート処理層と呼ばれることもある。さらに、亜鉛を含んでいてもよい。
【００３８】
本実施形態の防錆処理層は上記の耐熱処理層を形成した後に形成する三層目の表面処理層であり、電解めっき法により形成することができる。
【００３９】
本実施形態の防錆処理層を形成させる浴組成は公知のものでよく、例えばクロム酸、重クロム酸ナトリウム、重クロム酸カリウムなどの６価クロムを有する浴組成が挙げられる。なお、防錆処理層形成後のクロムの析出形態はＣｒ（ＯＨ）３とＣｒ２Ｏ３が混在した状態であり、人体に悪影響を及ぼす６価クロムはなく３価クロムの形態で析出している。クロム酸液はアルカリ性、酸性のどちらでもかまわない。
【００４０】
また、アルカリ性クロム酸液として特公昭５８−１５９５０号にある亜鉛イオン、６価クロムイオンを含むアルカリ性ジンククロメート液を使用してもよく、本クロム酸液を使用することで、クロム単独酸液からの防錆処理層よりも防錆性を向上させる事が出来る。
【００４１】
本実施形態の防錆処理層を施す電解浴及び電解条件としては、例えば、以下に示す様な浴組成、条件が挙げられるが特にこれに限定されるものではない。
【００４２】
（浴組成）
重クロム酸ナトリウム：２．５〜６０ｇ／Ｌ（特に好ましくは５〜３０ｇ／Ｌ）
亜鉛イオン：０．２５〜１６ｇ／Ｌ（特に好ましくは０．５〜８ｇ／Ｌ）
水酸化ナトリウム：１０〜１８０ｇ／Ｌ（特に好ましくは２０〜９０ｇ／Ｌ）
【００４３】
（電解条件）
電流密度：１．５〜８．０Ａ／ｄｍ２（特に好ましくは３．０〜４．０Ａ／ｄｍ２）
電気量：４．５〜６．５Ａ・ｓｅｃ／ｄｍ２（特に好ましくは５．０〜６．０Ａ・ｓｅｃ／ｄｍ２）
液温：２５〜５０℃（特に好ましくは３０〜４０℃）
陽極：白金族酸化物被覆チタン等の不溶性電極。
【００４４】
（シランカップリング剤処理層）
本実施形態のシランカップリング剤処理層は、上記の防錆処理層を形成した後に形成する四層目の表面処理層であり、樹脂基材との密着性をより向上させるために設けられる層である。さらにシランカップリング剤処理層を設けることにより、引き剥がし強さを向上させるのみならず、過酷試験後の引き剥がし強さの劣化も抑制する事ができ、更に防錆性も向上させ、優れた汎用性を備えた回路基板用銅箔となる。
【００４５】
本実施形態のシランカップリング剤処理層は、シランカップリング剤を適量で水等に添加し、水溶液として浸漬処理又はスプレー処理などにより塗布した後、水洗、乾燥させることによって形成できる。シランカップリング剤としてはエポキシ基、アミノ基、メルカプト基、ビニル基、メタクリロキシ基、スチリル基等、多種の中から選択して使用することができる。しかし、それぞれ異なった特性を有し、また、基材との相性もあるため、適切に選択して使用する必要がある。
【００４６】
シランカップリング剤処理層を形成する浴としては、例えば以下に示す様な組成、条件が挙げられるが特にこれに限定されるものではない。
【００４７】
（浴組成、条件）
γ−アミノプロピルトリエトキシシラン：１〜５ｍＬ／Ｌ（特に好ましくは２〜４ｍＬ／Ｌ）
液温：２５〜３５℃（特に好ましくは２８〜３２℃）
浸漬時間：１５秒。
【００４８】
＜銅張積層板＞
本実施形態の銅張積層板は、樹脂組成物の硬化物からなる絶縁層と、前記絶縁層の片面又は両面に上述した銅箔と、を備えることを特徴とする。このような構成により、耐熱性を備えつつ、伝送損失が低減された、信頼性の高い銅張積層板を提供することができる。
【００４９】
本実施形態において、樹脂組成物の硬化物とは硬化反応が進行し、樹脂が架橋することにより、加熱しても溶融しない状態となったもののことをさす。また、樹脂組成物の半硬化物とは、樹脂組成物を、さらに硬化しうる程度に途中まで硬化された状態のものである。すなわち、半硬化物は、樹脂組成物を半硬化した状態の（Ｂステージ化された）ものである。例えば、樹脂組成物は、加熱すると、最初、粘度が徐々に低下し、その後、硬化が開始し、粘度が徐々に上昇する。このような場合、半硬化としては、粘度が上昇し始めてから、完全に硬化する前の間の状態等が挙げられる。
【００５０】
（絶縁層）
本実施形態の銅張積層板が備える絶縁層は、下記で説明する樹脂組成物の硬化物からなる。さらに、絶縁層が後述するガラス基材を含んでいてもよい。絶縁層の厚みは、特に限定されないが、２０〜８００μｍ程度である。
【００５１】
本実施形態の絶縁層を構成する樹脂組成物は、熱硬化性樹脂および／または熱可塑性樹脂などを含む樹脂組成物であれば特に限定はない。例えば、熱硬化樹脂の場合にはエポキシ樹脂、低分子ポリフェニレンエーテル樹脂、シアネートエステル樹脂、フェノール樹脂、ベンゾオキサジン、酸無水物や不飽和基を保有する樹脂（アクリル、メタクリル、アリル、スチリル、ブタジエン、マレイミド等）等を単体で、もしくは、共重合体として使用することができる。また、熱可塑性樹脂としては、例えば、ポリフェニレンエーテル樹脂、ポリフェニレンサルファイド樹脂、液晶ポリマー、ポリエチレン樹脂、ポリスチレン樹脂、ポリテトラフルオロエチレン樹脂、シクロオレフィンポリマー、シクロオレフィンコポリマー等が挙げられる。上記樹脂は単独で使用してもよいし、２種以上を併用することもできる。
【００５２】
中でも、その硬化物や半硬化物において、低誘電率・低誘電正接、高耐熱性を得ることができる樹脂を使用することがより好ましい。
【００５３】
上述したような樹脂組成物は、銅張積層板を製造する際は、通常ワニス状に調製し、樹脂ワニスとして用いられることが多い。このような樹脂ワニスは、例えば、以下のようにして調製される。
【００５４】
まず、熱硬化性樹脂、熱硬化性硬化剤、及び必要に応じて各種添加剤等の有機溶媒に溶解できる各成分を、有機溶媒に投入して溶解させる。この際、必要に応じて、加熱してもよい。その後、必要に応じて、有機溶媒に溶解しない成分、無機充填材等を添加して、ボールミル、ビーズミル、プラネタリーミキサー、ロールミル等を用いて、所定の分散状態になるまで分散させることにより、ワニス状の樹脂組成物が調製される。ここで用いられる有機溶媒としては、熱硬化性樹脂や熱硬化性硬化剤等を溶解させ、硬化反応を阻害しないものであれば、特に限定されない。具体的には、例えば、トルエン、メチルエチルケトン、シクロヘキサノン及びプロピレングリコールモノメチルエーテルアセテート等が挙げられる。これらは単独で使用しても、２種以上を併用してもよい。
【００５５】
本実施形態の絶縁層には、上記樹脂組成物の硬化物以外に、さらにガラス基材を含有させることが好ましい。それにより、加工上のトラブル（割れ等）を抑制したり、寸法変化を小さくしたり、線膨張を小さくしたり、反りを抑制したりできるという利点がある。
【００５６】
本実施形態の絶縁層がガラス基材を含む場合、上述の樹脂組成物をガラス基材に含浸させて得られるプリプレグとして使用してもよい。このようなプリプレグを製造する方法としては、例えば、上述の樹脂ワニス（ワニス状に調製された樹脂組成物）をガラス基材に含浸させた後、乾燥する方法が挙げられる。
【００５７】
樹脂ワニスのガラス基材への含浸は、浸漬及び塗布等によって行われる。この含浸は、必要に応じて複数回繰り返すことも可能である。また、この際、組成や濃度の異なる複数の樹脂ワニスを用いて含浸を繰り返し、最終的に希望とする組成及び樹脂量に調製することも可能である。
【００５８】
樹脂ワニスが含浸されたガラス基材を、所望の加熱条件、例えば、８０〜１７０℃で１〜１０分間加熱することにより半硬化状態（Ｂステージ）のプリプレグが得られる。
【００５９】
（銅張積層板の製造方法）
本実施形態の銅張積層板は、例えば、上述したような熱硬化性樹脂組成物を含むプリプレグを一枚または複数枚重ね、さらにその上下の両面又は片面に上述したような銅箔を、前記シランカップリング剤処理層がプリプレグと接するようにして重ね、これを加熱加圧成形して積層一体化することによって、両面銅箔張り又は片面銅箔張りの積層板を作製することができる。
【００６０】
加熱加圧条件は、製造する積層板の厚みや樹脂組成物の種類等により適宜設定することができるが、例えば、温度を１７０〜２２０℃、圧力を１．５〜５．０ＭＰａ、時間を６０〜１５０分間とすることができる。
【００６１】
＜樹脂付銅箔＞
本実施形態の樹脂付銅箔は、樹脂組成物又は前記樹脂組成物の半硬化物を含む樹脂層と、その樹脂層の片面に設けられた銅箔とが積層されている構成を有する。すなわち、本実施形態の樹脂付銅箔は、硬化前の樹脂組成物（Ａステージの樹脂組成物）を含む樹脂層と、銅箔とを備える樹脂付銅箔であってもよいし、樹脂組成物の半硬化物（Ｂステージの樹脂組成物）を含む樹脂層と、銅箔とを備える樹脂付銅箔であってもよい。
【００６２】
樹脂層に用いる樹脂組成物、および銅箔としては、上記銅張積層板で説明したものと同様のものを使用することができる。なお、本実施形態の樹脂付銅箔において、樹脂組成物またはその半硬化物は、前記樹脂組成物を乾燥または加熱乾燥したものであってもよい。
【００６３】
樹脂付銅箔を製造する方法としては、例えば、上記で得られた樹脂ワニスを銅箔のシランカップリング剤処理層を形成した表面に塗布した後、乾燥することにより、樹脂組成物を半硬化させる方法等が挙げられる。
【００６４】
樹脂付銅箔が有する樹脂層は、通常、ガラス基材を含んでいないため、樹脂ワニスの銅箔への適用は、塗布等によって行われるが、それは必要に応じて複数回繰り返すことも可能である。また、この際、組成や濃度の異なる複数の樹脂ワニスを用いて塗布を繰り返し、最終的に希望とする組成（含有比）及び樹脂量に調製することも可能である。
【００６５】
樹脂ワニスを塗布した後、半硬化状態にする場合は、所望の加熱条件、例えば、８０〜１７０℃で１〜１０分間加熱して、硬化前の樹脂組成物を含む樹脂層（Ａステージ）又は半硬化状態の樹脂層（Ｂステージ）が得られる。樹脂ワニスを塗布した（プリプレグの場合は、樹脂ワニスを含浸させた）後、加熱によって、ワニスから有機溶媒を揮発させ、有機溶媒を減少又は除去させことができる。
【００６６】
本実施形態の樹脂付銅箔も、上述の銅張積層板と同様の効果および利点を有する。
【００６７】
＜回路基板＞
本実施形態の銅張積層板および樹脂付銅箔は、表面の銅箔をエッチング加工等して回路形成をすることによって、表面に回路として導体パターンを設けた回路基板として使用することができる。回路形成する方法としては、上記記載の方法以外に、例えば、セミアディティブ法（ＳＡＰ：Ｓｅｍｉ  Ａｄｄｉｔｉｖｅ  Ｐｒｏｃｅｓｓ）やモディファイドセミアディティブ法（ＭＳＡＰ：Ｍｏｄｉｆｉｅｄ  Ｓｅｍｉ  Ａｄｄｉｔｉｖｅ  Ｐｒｏｃｅｓｓ）による回路形成等が挙げられる。本実施形態の銅張積層板および樹脂付銅箔を用いて得られる回路基板は、耐熱性を備えつつ、伝送損失が低減された、信頼性の高い回路基板である。
【００６８】
本明細書は、上述したように様々な態様の技術を開示しているが、そのうち主な技術を以下にまとめる。
【００６９】
本発明の一態様に係る表面処理銅箔は、銅箔の少なくとも一方の面に銅の微細粗化粒子処理層を有する表面処理銅箔であって、前記微細粗化粒子処理層が粒子径４０〜２００ｎｍの微細銅粒子で構成されており、前記微細粗化粒子処理層上にニッケルを含む耐熱処理層を有し、前記耐熱処理層上に少なくともクロムを含む防錆処理層を有し、前記防錆処理層上にシランカップリング剤層を有し、かつ、前記耐熱処理層中のニッケル付着量が３０〜６０ｍｇ／ｍ２であることを特徴とする。
【００７０】
このような構成により、高速信号伝送基板の伝送損失を低減させることができ、かつ、樹脂基材との密着性と、特に耐熱性を実用上問題ないレベルで確保できる表面処理銅箔を提供することができる。
【００７１】
また、前記表面処理銅箔において、前記耐熱処理層がニッケルまたはニッケルとリンとで構成されていることが好ましい。それにより、上述したような効果をより確実に得ることができる。
【００７２】
本発明の他の態様に係る銅張積層板は、樹脂組成物の硬化物からなる絶縁層と、前記絶縁層の片面又は両面に上述した表面処理銅箔と、を備えることを特徴とする。
【００７３】
また、本発明のさらなる態様に係る樹脂付銅箔は、樹脂組成物又は前記樹脂組成物の半硬化物を含む樹脂層と、前記樹脂層の片面に上述の表面処理銅箔とを備えることを特徴とする。
【００７４】
さらに、本発明には、上記銅張積層板または上記樹脂付銅箔を備え、その表面に回路としての導体パターンとを有する回路基板も包含される。
【００７５】
以下に、実施例により本発明を更に具体的に説明するが、本発明の範囲はこれらに限定されるものではない。
【実施例】
【００７６】
＜未処理銅箔＞
実施例及び比較例の未処理銅箔として、厚さ１８μｍの電解銅箔または圧延銅箔を用いた。なお、未処理圧延銅箔を用いる場合は、炭化水素系有機溶剤に６０秒間浸漬、水洗して圧延油の除去を行ったのちに表面処理を行った。【００７７】
＜表面処理銅箔の作成＞
（実施例１）
前処理として、１００ｇ／Ｌ硫酸水溶液中で陰極に銅板、陽極に上記未処理銅箔を使用し電流密度５Ａ／ｄｍ２で６秒間電解を行い、未処理銅箔表面の酸化層除去及び活性化を行った。【００７８】
次いで、以下に示す浴組成、電解条件で処理することで、該未処理銅箔のラミネート面側に銅の微細粗化粒子処理層を形成させた。【００７９】
（浴組成）
硫酸銅五水和物  ３５ｇ／Ｌ
ジエチレントリアミン五酢酸五ナトリウム  １００ｇ／Ｌ
ｐＨ４．８【００８０】
（電解条件）
電流密度：６Ａ／ｄｍ２
電気量：５０Ａ・ｓｅｃ／ｄｍ２
液温：３０℃
電極：銅板。【００８１】
得られた微細粗化粒子処理層を、電界放射型走査電子顕微鏡ＦＥ−ＳＥＭ（日本電子製ＪＳＭ−７８００Ｆ）を使用し、試料台を４０°傾斜させながら倍率８０，０００倍で観察した。その結果観察された銅粒子の高さを粒子径の値として、前記微細粗化粒子処理層における粗化粒子の粒子径は、最小値４０ｎｍ、最大値２００ｎｍであった。【００８２】
次いで、水洗後、二層目表面処理層である耐熱処理層を、以下に示す浴組成、電解条件で処理することで形成させた。【００８３】
（浴組成）
硫酸ニッケル六水和物  ３０ｇ／Ｌ
酢酸ナトリウム三水和物  １０ｇ／Ｌ
次亜リン酸ナトリウム一水和物  ２．０ｇ／Ｌ
ｐＨ４．５【００８４】
（電解条件）
電流密度：１．０Ａ／ｄｍ２
電気量：１．８Ａ・ｓｅｃ／ｄｍ２
液温：３２℃
電極：白金族酸化物被覆チタン板。【００８５】
得られた耐熱処理層におけるニッケル付着量は、被処理銅箔を硝酸で溶解、希釈してＩＣＰ発光分光分析装置によりニッケルの濃度を分析することによって測定した。その結果、ニッケル付着量は３２ｍｇ／ｍ２であった。【００８６】
次いで、水洗後、三層目表面処理層となる防錆処理層を、以下に示す電解浴組成、ｐＨ、電解条件で処理を施した。【００８７】
（浴組成）
重クロム酸ナトリウム：１０ｇ／Ｌ
亜鉛イオン：１．０ｇ／Ｌ
水酸化ナトリウム：４０ｇ／Ｌ
液温：３０℃【００８８】
（電解条件）
電流密度：４Ａ／ｄｍ２
電気量：５．５Ａ・ｓｅｃ／ｄｍ２
陽極：白金族酸化物被覆チタン板。【００８９】
次いで、水洗後、四層目表面処理層となるシランカップリング剤処理層を、以下に示す浴組成、液温、浸漬時間で処理を施すことにより形成し、実施例１の表面処理銅箔を得た。【００９０】
（浴組成）
γ−アミノプロピルトリエトキシシラン  ２ｍＬ／Ｌ
液温：３０℃
浸漬時間：１５秒。【００９１】
（実施例２）
二層目の耐熱処理層を、以下に示す浴組成、電解条件で処理することで形成させた以外は、実施例１と同様にして、実施例２の表面処理銅箔を得た。得られた耐熱処理層におけるニッケル付着量は５６ｍｇ／ｍ２であった。【００９２】
（浴組成）
硫酸ニッケル六水和物  ３０ｇ／Ｌ
酢酸ナトリウム三水和物  １０ｇ／Ｌ
次亜リン酸ナトリウム一水和物  ２．０ｇ／Ｌ【００９３】
（電解条件）
電流密度：１．６Ａ／ｄｍ２
電気量：２．７Ａ・ｓｅｃ／ｄｍ２
ｐＨ４．５
液温：３２℃
陽極：白金族酸化物被覆チタン板。【００９４】
（比較例１）
二層目の耐熱処理層を設けなかったこと以外は、実施例１と同様にして、比較例１の表面処理銅箔を得た。得られた表面処理銅箔におけるニッケル付着量は０ｍｇ／ｍ２であった。【００９５】
（比較例２）
二層目の耐熱処理層を、以下に示す浴組成、電解条件で処理することで形成させた以外は、実施例１と同様にして、比較例２の表面処理銅箔を得た。得られた耐熱処理層におけるニッケル付着量は８２ｍｇ／ｍ２であった。【００９６】
（浴組成）
硫酸ニッケル六水和物  ３０ｇ／Ｌ
酢酸ナトリウム三水和物  １０ｇ／Ｌ
次亜リン酸ナトリウム一水和物  ２．０ｇ／Ｌ【００９７】
（電解条件）
電流密度：２．１Ａ／ｄｍ２
電気量：３．６Ａ・ｓｅｃ／ｄｍ２
ｐＨ４．５
液温：３２℃
陽極：白金族酸化物被覆チタン板。【００９８】
（比較例３）
二層目の耐熱処理層を、以下に示す浴組成、電解条件で処理することで形成させた以外は、実施例１と同様にして、比較例３の表面処理銅箔を得た。得られた耐熱処理層におけるニッケル付着量は１０６ｍｇ／ｍ２であった。【００９９】
（浴組成）
硫酸ニッケル六水和物  ３０ｇ／Ｌ
酢酸ナトリウム三水和物  １０ｇ／Ｌ
次亜リン酸ナトリウム一水和物  ２．０ｇ／Ｌ【０１００】
（電解条件）
電流密度：２．８Ａ／ｄｍ２
電気量：４．９Ａ・ｓｅｃ／ｄｍ２
ｐＨ４．５
液温：３２℃
陽極：白金族酸化物被覆チタン板。【０１０１】
（比較例４）
一層目の微細粗化粒子処理層を、以下に示す浴組成、電解条件で処理することで形成させた以外は、実施例１と同様にして、比較例４の表面処理銅箔を得た。得られた微細粗化粒子処理層における粗化粒子の粒子径は、最小値７００ｎｍ、最大値１４００ｎｍであった。また、得られた耐熱処理層におけるニッケル付着量は３２ｍｇ／ｍ２であった。【０１０２】
（浴組成）
浴（１）  硫酸銅五水和物  ４７ｇ／Ｌ
硫酸１００ｇ／Ｌ
浴（２）  硫酸銅五水和物  ２００ｇ／Ｌ
硫酸１００ｇ／Ｌ【０１０３】
（電解条件）
浴（１）にて電流密度５０Ａ／ｄｍ２、電気量１３０Ａ・ｓｅｃ／ｄｍ２、液温３０℃の電解条件にて電解して微細銅粒子を付着させた後、さらに浴（２）にて電流密度５Ａ／ｄｍ２、電気量４００Ａ・ｓｅｃ／ｄｍ２、液温４０℃の電解条件にて電解することで微細粗化粒子処理層を形成した。【０１０４】
（比較例５）
二層目の耐熱処理層を、以下に示す浴組成、電解条件で処理することで形成させ、さらに防錆処理層を形成しなかったこと以外は、実施例１と同様にして、比較例５の表面処理銅箔を得た。得られた耐熱処理層におけるニッケル付着量は４２ｍｇ／ｍ２であった。【０１０５】
（浴組成）
硫酸ニッケル六水和物  ３０ｇ／Ｌ
酢酸ナトリウム三水和物  １０ｇ／Ｌ
次亜リン酸ナトリウム一水和物  ２．０ｇ／Ｌ【０１０６】
（電解条件）
電流密度：１．３Ａ／ｄｍ２
電気量：２．３Ａ・ｓｅｃ／ｄｍ２
ｐＨ４．５
液温：３２℃
陽極：白金族酸化物被覆チタン板。【０１０７】
＜評価用積層板の作成＞
（伝送特性試験用基板作製）
プリプレグ（パナソニック製、メグトロン６「Ｒ−５６７０Ｎ」、＃１０７８タイプ）を２枚重ねて積層し、それぞれ実施例および比較例に示す銅箔を両面に重ねて、温度２００℃、２時間、圧力３ＭＰａの条件で加熱加圧することにより、１５０μｍの厚みの評価用銅張積層板を得た。次に、得られた両面板の片面を線幅１００〜２００μｍで加工した後、加工面を挟むようにさらにプリプレグ２枚を２次積層し、３層板を作製した。線幅は仕上がり後、回路の特性インピーダンスが５０Ωとなるように調製した。【０１０８】
（耐熱試験用基板作製）
プリプレグ（パナソニック製、メグトロン６「Ｒ−５６７０Ｎ」、＃２１１６タイプ）を６枚重ねて積層し、それぞれ上記で得られた各実施例および各比較例の表面処理銅箔を両面に重ねて、温度２００℃、２時間、圧力３ＭＰａの条件で加熱加圧することにより、０．８ｍｍの厚みの評価用銅張積層板を得た。【０１０９】
＜評価試験＞
上記のように調製されたそれぞれの評価積層板を、以下に示す方法により評価を行った。【０１１０】
［伝送特性（２０ＧＨｚ）］
各実施例および比較例の表面処理銅箔を用いて得られた評価用積層板について、伝送特性はネットワークアナライザー（キーサイトテクノロジー社製  Ｎ５２３０Ａ）を用いて通過損失を評価した。なお、評価周波数は２０ＧＨｚであった。【０１１１】
［オーブン耐熱試験］
得られた銅箔張積層板を用いて、ＪＩＳ  Ｃ  ６４８１に準じて作製した試験片を、２５０℃、２６０℃、２８０℃、及び３００℃に設定した空気循環装置付き恒温槽中で１時間処理したときに、試験片５枚中全て異常がなかったものを「○」、試験片５枚中１枚以上のサンプルにおいて「ふくれ」又は「はがれ」が生じたものを「×」と判定した。本試験においては、２８０℃で「○」の評価を得たサンプルを合格とする。【０１１２】
以上の試験結果を表１に示す。【０１１３】
【表１】
2020162068.tif 000003
【０１１４】
表１の結果から明らかなように、本発明の表面処理銅箔を用いた積層板では、優れた耐熱性を有し、かつ、伝送特性にも優れていることが確認された。【０１１５】
これに対し、耐熱処理層におけるニッケル付着量が０であった比較例１では、耐熱性を得ることができなかった。一方で、耐熱処理層におけるニッケル付着量が過剰となっていた比較例２および比較例３では、伝送特性は不十分であった。【０１１６】
また、微細粗化粒子処理層における銅粒子サイズが大きかった比較例４では、伝送特性に劣り、耐熱性も十分とは言い難い結果となった。防錆処理層を形成しなかった比較例５でも十分な耐熱性を得ることはできなかった。【０１１７】
この出願は、２０１９年２月４日に出願された日本国特許出願特願２０１９−０１８０９５を基礎とするものであり、その内容は、本願に含まれるものである。【０１１８】
本発明を表現するために、前述において具体例や図面等を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１１９】
本発明は、伝送基板（回路基板）用の電子材料やそれを用いた各種デバイスに関する技術分野において、広範な産業上の利用可能性を有する。
【図１】
2020162068.tif 000004
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
銅箔の少なくとも一方の面に銅の微細粗化粒子処理層を有する表面処理銅箔であって、
前記微細粗化粒子処理層が粒子径４０〜２００ｎｍの微細銅粒子で構成されており、
前記微細粗化粒子処理層上にニッケルを含む耐熱処理層を有し、
前記耐熱処理層上に少なくともクロムを含む防錆処理層を有し、
前記防錆処理層上にシランカップリング剤処理層を有し、かつ、
前記耐熱処理層中のニッケル付着量が３０〜６０ｍｇ／ｍ２である、
表面処理銅箔。
【請求項２】
前記耐熱処理層がニッケルまたはニッケルとリンとで構成されている、請求項１に記載の表面処理銅箔。
【請求項３】
樹脂組成物の硬化物を含む絶縁層と、前記絶縁層の片面又は両面に請求項１または２に記載の表面処理銅箔とを備える銅張積層板。
【請求項４】
樹脂組成物又は前記樹脂組成物の半硬化物を含む樹脂層と、前記樹脂層の片面に請求項１または２に記載の表面処理銅箔とを備える樹脂付銅箔。
【請求項５】
請求項３に記載の銅張積層板または請求項４に記載の樹脂付銅箔を備え、その表面に回路としての導体パターンとを有する、回路基板。
【国際調査報告】
2020162068.tif 000005
2020162068.tif 000006
2020162068.tif 000007
2020162068.tif 000008